(57)【要約】【課題】離型フィルムを捲り上げやすくし、かつ、泣き別れを防止することができる粘着シートを提供する。【解決手段】接着剤又は粘着剤で形成した粘着層４の少なくとも一面側に離型フィルム３を積層してなる構成を備えた粘着シート１において、離型フィルム３の周縁部沿いに切れ込み線２を形成し、該切れ込み線の外側部２ａと内側部２ｂとを別々に粘着層４から剥離可能としてなる構成を特徴とする粘着シート１とした。【選択図】図１
2008050471.tif 000002
【特許請求の範囲】
【請求項１】
接着剤又は粘着剤で形成した粘着層の少なくとも一面側に離型フィルムを積層してなる構成を備えた粘着シートにおいて、離型フィルムの周縁部沿いに切れ込み線を形成し、該切れ込み線の外側部と内側部とを別々に粘着層から剥離可能としてなる構成を特徴とする粘着シート。
【請求項２】
接着剤又は粘着剤で形成した粘着層の両面側に離型フィルムを積層してなる構成を備えた粘着シートにおいて、一面側又は両面側の離型フィルムの周縁部沿いに切れ込み線を形成し、該切れ込み線の外側部と内側部とを別々に粘着層から剥離可能としてなる構成を特徴とする粘着シート。
【請求項３】
接着剤又は粘着剤で形成した粘着層の一面側に離型フィルム、他面側に光学フィルムを積層してなる構成を備えた光学部材において、離型フィルムの周縁部沿いに切れ込み線を形成し、該切れ込み線の外側部と内側部とを別々に粘着層から剥離可能としてなる構成を特徴とする光学部材。
【請求項４】
接着剤又は粘着剤で形成した粘着層の両面側に離型フィルムを積層してなる構成を備えた粘着シートにおいて、離型フィルムの端縁部に粘着層の端縁部よりも外方に張り出した張出部を形成してあり、一面側の離型フィルムの張出部と他面側の離型フィルムの張出部とが、交差する向きに張り出してなる粘着シート。
【請求項５】
略長方形状の一面側の離型フィルムの短辺を張出部とし、略長方形状の他面側の離型フィルムの長辺を張出部としてなる請求項４に記載の粘着シート。
【請求項６】
両面側の離型フィルムの厚さを相違させたことを特徴とする請求項２、４、５のいずれかに記載の粘着シート。
【請求項７】
一面側の離型フィルム、粘着層間の剥離力と他面側の離型フィルム、粘着層間の剥離力とを相違させたことを特徴とする請求項２、４、５、６のいずれかに記載の粘着シート。
【請求項８】
レーザーで離型フィルム及び粘着層に切れ込みを入れて張出部を形成した請求項４〜７のいずれかに記載の粘着シート。
【発明の詳細な説明】
【技術分野】
【０００１】
本発明は、自動車、鉄道車両、船舶、建築、機械装置等の窓や、平面型画像装置の表示パネルなどの接着に用いる粘着シートに関する。
【背景技術】
【０００２】
液晶テレビやプラズマテレビなどに用いるフラットパネルは、偏光フィルム、位相差フィルム、光学補償フィルム、輝度向上フィルム等の光学フィルムを積層して形成されている。最近、これら光学フィルムの貼り合わせに、透明な接着剤乃至粘着剤からなる粘着シートが用いられている。この種の粘着シートとしては、例えば、透明な粘着剤からなる粘着層の両面に離型フィルムを積層した粘着シート等が開示されており、この粘着シートは、光学フィルムなどに連続的に貼り合わせることができ、また、必要なサイズに切り出してから光学フィルムなどに貼り合わせることができるなど利便性を有するものである（下記特許文献１参照）。
【０００３】
【特許文献１】特開２００１−２３４１２９号公報
【発明の開示】
【発明が解決しようとする課題】
【０００４】
しかし、上記のような従来の粘着シートは、図１６に示すように、粘着層１０２からはみ出た接着剤乃至粘着剤１０２ａによって離型フィルム１０１と粘着層１０２との端面同士が固着し、離型フィルム１０１を捲り上げにくいことがあった。
また、片面の離型フィルム１０１を剥離する際、図１７に示すように、粘着層１０２が片面の離型フィルム１０１に引かれて他面の離型フィルム１０３から剥離してしまう、いわゆる“泣き別れ”が起こり、粘着シートを無駄にしてしまうことがあった。
【０００５】
本発明は、上記課題に鑑み、離型フィルムを捲り上げやすくし、好ましくは、泣き別れを防止することができる粘着シートを提供せんとするものである。
【課題を解決するための手段】
【０００６】
本発明は、接着剤又は粘着剤で形成した粘着層の少なくとも一面側に離型フィルムを積層してなる構成を備えた粘着シートにおいて、離型フィルムの周縁部沿いに切れ込み線を形成し、該切れ込み線の外側部と内側部とを別々に粘着層から剥離可能な構成とした粘着シートを提供する。
【０００７】
上記粘着シートは、粘着剤が切れ込み線上にはみ出しにくいため、切れ込み線上を剥離開始点として離型フィルムを捲り上げやすく、切れ込み線の内側及び外側の離型フィルムを容易に剥離することができる。
【０００８】
本発明は、接着剤又は粘着剤で形成した粘着層の両面側に離型フィルムを積層してなる構成を備えた粘着シートにおいて、一面側又は両面側の離型フィルムの周縁部沿いに切れ込み線を形成し、該切れ込み線の外側部と内側部とを別々に粘着層から剥離可能としてなる構成を特徴とした粘着シートや、接着剤又は粘着剤で形成した粘着層の一面側に離型フィルム、他面側に光学フィルムを積層してなる構成を備えた光学部材において、離型フィルムの周縁部沿いに切れ込み線を形成し、該切れ込み線の外側部と内側部を別々に粘着層から剥離可能としてなる構成を特徴とした光学部材も提供する。
【０００９】
上記内側部を切れ込み線上から剥離することにより、離型フィルムの内方から外方に向かい剥離することが可能であり、そのため接着層をともに捲り上げることなく剥離することができる。また、外側部は、周縁部沿いに幅狭に形成してあるので、接着層との接着面積が小さく、小さな剥離力で剥離することができるため、接着層をともに捲り上げることなく離型フィルムを引き剥がすことができる。このため、本発明は泣き別れが生じることのない粘着シートとなる。
【００１０】
さらに、本発明は、接着剤又は粘着剤で形成した粘着層の両面側に離型フィルムを積層してなる構成を備えた粘着シートにおいて、離型フィルムの端縁部に粘着層の端縁部よりも外方に張り出した張出部を形成してあり、一面側の離型フィルムの張出部と他面側の離型フィルムの張出部とが、交差する向きに張り出してなる粘着シートも提供する。
この粘着シートでも、一方の手で一面側の離型フィルムの張出部を把持し、他方の手で他面側の離型フィルムの張出部を把持して、接着シートを作業台等に置きながら容易に剥離することができ、泣き別れを生じさせることなく剥離することができる。これは、離型フィルムの端縁部に張出部を形成してあるため、粘着剤等がはみ出しても端面が固められず離型フィルムと接着層とが剥離し易いため、泣き別れが生じないものと思われる。
【００１１】
また、この粘着シートはディスプレイ等の形状に合わせて略長方形状に形成することがあり、この際は、一面側の離型フィルムの短辺を張出部とし、他面側の離型フィルムの長辺を張出部とするのがよい。
【００１２】
上記いずれかの粘着シートにおいて、両面側に離型フィルムを形成した場合、両離型フィルムの厚さを相違させるのがよい。離型フィルムの厚い方が剥離しやすいため、一層泣き別れを防止することができる。また、一面側の離型フィルム、接着層間の剥離力と他面側の離型フィルム、接着層間の剥離力とを相違させるのがよい。剥離力が小さい方が剥離しやすいため、一層泣き別れを防止することができる。
【００１３】
上記粘着シートにおいて、レーザーで離型フィルム及び接着層に切れ込みを入れて張出部を形成するのがよい。従来では、トムソンプレス刃型で押圧して切り抜いていたが、レーザーではより精密、かつ、きれいに端面を仕上げることができる。
【００１４】
なお、一般的に「シート」とは、薄く、一般にその厚さが長さと幅のわりには小さく平らな製品をいい、「フィルム」とは、ＪＩＳにおける定義上、長さ及び幅に比べて厚さが極めて小さく、最大厚さが、任意に限定されている薄い平らな製品で、通常、ロールの形で供給されるものをいう（日本工業規格ＪＩＳＫ６９００）。しかし、シートとフィルムの境界は定かではなく、本発明において文言上両者を区別する必要がないので、本発明においては、「フィルム」と称する場合でも「シート」を含むものとし、「シート」と称する場合でも「フィルム」を含むものとする。
【発明を実施するための最良の形態】
【００１５】
以下、実施形態に基づいて本発明を説明する。
但し、以下に説明する実施形態は本発明の実施形態の一例であって、本発明の範囲が以下の実施形態に制限されるものではない。
【００１６】
本発明の第一実施形態の粘着シート１は、図１に示すように、略矩形状の粘着層４の一面側に略矩形状の離型フィルム３を積層したものであり、離型フィルム３には、周縁部に沿って切れ込み線２が形成してある。
【００１７】
切れ込み線２は、離型フィルム３を分割するものであり、離型フィルム３の周縁部の一短辺及び一長辺に沿い、略Ｌ字状に形成してある。この線２よりも離型フィルム３の外縁部側の上面視略Ｌ字状の部位を外側部３ａとし、内方の上面視略矩形状の部位を内側部３ｂとし、外側部３ａと内側部３ｂとを別々に剥離できるようにしてある。また、切り込み線２の折曲部分を角部２ａとしてある。
【００１８】
なお、本実施形態では切れ込み線２は略Ｌ字状に形成してあるが、これに限定するものではなく、図２に示す粘着シート１１のように、離型フィルム１３の周縁部の三辺に沿って略コの字状に形成し、２つの角部１２ａを有する切れ込み線１２とすることや、図３に示す粘着シート２１のように、離型フィルム２３の周縁部の全周に沿って略ロの字状に形成し、４つの角部２２ａを有する切れ込み線２２とすることができる。このように、切れ込み線には、離型フィルムの周縁部に沿って、その外側部分と内側部分との２つに分断できるように形成すればよく、内側部分を剥がしやすいように１つの角部を有するように形成するのが好ましい。
但し、角部は、湾曲状となるように折曲してもよく、また、鋭角に折曲してもよい。
【００１９】
離型フィルム３は、粘着層４の一面を被覆するものであり、上述のとおり切り込み線２により外側部３ａと内側部３ｂとに二分割してある。
外側部３ａの幅（図１のＬで示す寸法。）は、好ましくは１ｍｍ以上、さらに好ましくは３ｍｍ以上、かつ、好ましくは２０ｍｍ以下、さらに好ましくは１０ｍｍ以下の幅とするのがよい。
【００２０】
なお、本実施形態では、外側部３ａと内側部３ｂとの二分割としてあるが、外側部３ａ或いは内側部３ｂをさらに多数に分割するように形成してもよい。
【００２１】
離型フィルム３の材質としては、ポリエチレン、ポリプロピレン、ポリエチレンテレフタレート等の合成樹脂フィルムや紙などを用いることができる。離型フィルム３は、特に限定するものではないが、位置合わせのしやすさや不良品の検査のしやすさなどから透明であるのが好ましい。離型フィルム３には、粘着層４から剥離しやすくするため、シリコーン処理、長鎖アルキル処理、フッ素処理などの剥離処理を施してもよい。剥離処理は、離型フィルム３の両面側に施してもよい。
【００２２】
離型フィルム３の厚さは、特に限定するものではないが、１２μｍ以上、好ましくは２５μｍ以上、かつ、２５０μｍ以下、好ましくは１００μｍ以下とする。
【００２３】
粘着層４は、接着剤乃至粘着剤で形成した層であり、透明乃至半透明であるのが好ましい。
接着剤乃至粘着剤としては、特に限定するものではないが、ポリマー材料を用いることができ、例えば、アクリル系接着剤、ゴム系粘着剤、アクリル系粘着剤、シリコーン系粘着剤等を用いることができる。透明性や耐久性の観点からするとポリマー材料としてアクリル系ポリマーを用いたものが好ましい。
一例としては、ベースポリマーと、架橋モノマーと、架橋開始剤と、可塑剤とを含有する粘着剤を用いることができる。
【００２４】
上記ベースポリマーとしては、(メタ)アクリル酸アルキルエステル系共重合体が挙げられる。
但し、(メタ)アクリル酸アルキルエステル系共重合体以外の樹脂を全て除外する意図ではなく、(メタ)アクリル酸アルキルエステル系共重合体以外の樹脂であっても、これと同様の結果が得られる樹脂が存在することは想定できる。
【００２５】
(メタ)アクリル酸アルキルエステル系共重合体を形成するために用いる（メタ）アクリレート、即ち、アルキルアクリレート又はアルキルメタクリレート成分としては、アルキル基がｎ−オクチル、イソオクチル、２−エチルヘキシル、ｎ−ブチル、イソブチル、メチル、エチル、イソプロピルのうちのいずれか１つであるアルキルアクリレート又はアルキルメタクリレートの１種又はこれらから選ばれた２種以上の混合物であるのが好ましい。
その他の成分として、カルボキシル基、水酸基、グリシジル基等の有機官能基を有するアクリレート又はメタクリレートを共重合させても良い。具体的には、前記アルキル（メタ）アクリレート成分と有機官能基を有する（メタ）アクリレート成分とを適宜に選択的に組み合わせたモノマー成分を出発原料として加熱重合して(メタ)アクリル酸エステル系共重合体ポリマーを得ることができる。
【００２６】
中でも好ましくは、α、β不飽和カルボン酸を含有した（メタ）アクリル酸エステル系共重合体であり、例えばイソ−オクチルアクリレート、ｎ−オクチルアクリレート、ｎ−ブチルアクリレート、２−エチルヘキシルアクリレート等から少なくとも１種類以上と、アクリル酸とを共重合させたものを挙げることができる。
【００２７】
ベースポリマーのガラス転移温度（Ｔｇ）は−１０℃以下、特に−６０℃〜−４０℃であるのが好ましく、その１３０℃における溶融粘度は５万ｍＰａ・ｓ以上、特に２０万ｍＰａ・ｓ〜７０万ｍＰａ・ｓ、中でも特に２０万ｍＰａ・ｓ〜５０万ｍＰａ・ｓであるのが好ましい。
【００２８】
なお、上記のガラス転移温度（Ｔｇ）及び溶融粘度は、粘弾性測定装置（例えばレオメトリックス社製のダイナミックアナライザーＲＤＡ−II）を用いて測定することができる。その際、溶融粘度はパラレルプレート２５ｍｍφ、歪み２％、１３０℃、０．０２Ｈｚで測定した時の粘度（ηγ）値を読みとればよく、Ｔｇはパラレルプレート２５ｍｍφ、歪み２％、周波数１Ｈｚで測定した時のＴａｎδの極大値を示す温度を読みとればよい。
【００２９】
上記架橋モノマーとしては、アクリル系架橋モノマーを用いるのが好ましく、中でも多官能（メタ）アクリレート、を用いるのが好ましい。具体的には、例えば１，４−ブタンジオールジアクリレート、１，６−ヘキサンジオールジアクリレート、１，９−ノナンジオールジアクリレート、トリメチロールプロパントリアクリレート、ペンタエリスリトールテトラアクリレートなどを挙げることができる。
その他に有機官能基含有（メタ）アクリレートモノマーを用いてもよい。有機官能基含有（メタ）アクリレートモノマーとしては、グリシジル基含有（メタ）アクリレートモノマー、ヒドロキシル基含有（メタ）アクリレートモノマー、イソシアネート基含有（メタ）アクリレートモノマー等を挙げることができる。
【００３０】
架橋モノマーの含有量は、一般的にはベースポリマー１００重量部に対し０．０１〜１．０重量部の割合の範囲内で調整するのが好ましい。但し、他の要素とのバランスでこの範囲を超えてもよい。
【００３１】
上記架橋開始剤としては、光開始剤或いは熱重合開始剤を挙げることができるが、光開始剤が好ましい。
光開始剤としては、開裂型の光開始剤及び水素引抜型の光開始剤のいずれを用いることもできるが、好ましくは水素引抜型であり、例えばベンゾフェノン、ミヒラーケトン、ジベンゾスベロン、２−エチルアントラキノン、イソブチルチオキサンソンなどのいずれか或いはこれらの二種類以上の組合わせからなる混合成分を用いるのが好ましい。但し、水素引抜型の光開始剤として前記に挙げた物質に限定するものではない。
【００３２】
光開始剤の添加量は、一般的にはベースポリマー１００重量部に対し０．０５〜２．０重量部の割合の範囲内で調整するのが好ましい。但し、他の要素とのバランスでこの範囲を超えてもよい。
【００３３】
上記可塑剤は、粘着シートの貯蔵せん断弾性率を全体的に下げることができる。
【００３４】
可塑剤としては、凝固点が−２０℃以下の液状のもの、特に凝固点−８０〜−４０℃の液状のものが好ましく、例えばアジピン酸エステル系、フタル酸エステル系、リン酸エステル系、トリメリット酸エステル系、クエン酸エステル系、エポキシ系、ポリエステル系可塑剤のいずれか或いはこれら二種類以上の組み合わせからなる混合成分を使用することができ、(メタ)アクリル酸エステル系共重合体ポリマーに相溶するものが好ましい。また、紫外線光架橋する場合には、紫外線を吸収しない可塑剤を用いるのが好ましい。
【００３５】
また、可塑剤の配合量は、一般的にはベースポリマー１００重量部に対し０．１〜２００重量部の割合の範囲内で調整するのがよい。
【００３６】
上記成分のほか、必要に応じて、近赤外線吸収特性を有する顔料や染料などの色素、粘着付与剤、酸化防止剤、老化防止剤、吸湿剤、天然物や合成物の樹脂類、ガラス繊維やガラスビーズなどの各種の添加剤を適宜配合することもできる。
接着剤乃至粘着剤には、ポリイソシアネート化合物、ポリアミン化合物、メラミン化合物、尿素樹脂、エポキシ樹脂、有機官能基含有（メタ）アクリレートモノマー、有機官能基含有（メタ）アクリレートオリゴマー等の架橋剤を含有させてもよく、また、光開始剤、粘着付与剤、可塑剤、充填剤、酸化防止剤、紫外線吸収剤、シランカップリング剤、無機微粒子等を含有させてもよい。
【００３７】
粘着層４の厚さは、特に限定するものではないが、５μｍ以上、好ましくは１５μｍ以上、かつ５ｍｍ以下、好ましくは２ｍｍ以下とする。特に、０．２５ｍｍとするのが好ましい。
【００３８】
以下、粘着シート１の製造方法の一例を説明する。
矩形状の離型フィルム３の一側面に接着剤を塗布して粘着層４を形成し、離型フィルム３の周縁部沿いの適宜位置に離型フィルム３の深さまで略Ｌ字状の切れ込みを入れて切れ込み線２を形成することで、粘着シート１を形成することができる。
【００３９】
切れ込み線２を形成するためには、例えば、トムソンプレス刃型を用いることや、切れ込み深さを自在かつ正確に調整できるレーザーカッターを用いることができる。レーザーとしては、固体レーザー、半導体レーザー、液体レーザー、気体レーザーなどを用いるのがよく、なかでもＣＯ２レーザー、Ｎｄ−ＹＡＧレーザーを用いるのがよい。
【００４０】
粘着層４が架橋した後に、切れ込み線２を形成するのが好ましく、このようにすれば切れ込み線２上に粘着剤がはみ出しにくく、離型フィルム３をより捲り上げやすくなる。
【００４１】
レーザーで切れ込み線２を形成する場合は、特に紫外線架橋剤を添加した粘着剤で粘着層４を形成した上で、紫外線レーザー（例えば、エキシマレーザー）を用いて切れ込みを形成するのがよい。
これにより、切れ込みを入れると同時に、粘着層４の切れ込み端面が紫外線により架橋して固化するため、より一層離型フィルム３が捲り上げやすくなる。
【００４２】
また、粘着層４の端縁部には、２００〜２８０ｎｍを含む紫外線を照射させるのが好ましい。これにより、粘着層４の端縁部表面の架橋が進み、端縁部表面のべたつきが抑えられ、緩衝性や粘着力は保持したままで粘着シート１の取り扱いを容易にすることができる。このような効果は、粘着層４として水素引き抜き型光開始剤を含有させたアクリル系粘着剤を使用した場合に特に顕著である。
【００４３】
図２及び図３に示した粘着シート１１、２１とするには、上記と同様に、矩形状の離型フィルム１３、２３に接着剤を塗布して粘着層４を形成し、離型フィルム１３、２３に、略コの字状や略ロの字状に離型フィルムの深さまで切れ込みを入れて切れ込み線１２、２２を形成すればよい。
【００４４】
粘着シート１は、以下のように使用することができる。
図４に示すように、角部２ａから内側部３ｂを捲り上げて完全に剥離した後、図５に示すように、外側部３ａを、離型フィルム３の周縁部の隅部から捲り上げて剥離することができる。従来のものは、粘着層４からはみ出した粘着剤等により離型フィルム３と粘着層４との端面が固着していたため捲り上げにくいものであったが、粘着シート１は、離型フィルム３を粘着層４に積層した後に切れ込み線２を形成するため、切れ込み線２上は接着剤がはみ出しにくく、接着層４と離型フィルム３とが固着しにくい。このため、その線上から内側部３ｂを捲り上げやすく、離型フィルム３を剥離しやすいものである。また、内側部３ｂを粘着シート１の内側から外側に向かい剥離するので、接着層４がともに捲り上げられることがなく、泣き別れが生じることがない。
外側部３ａは、周縁部に沿って幅狭に形成されているので接着層との接着力が小さく、小さい剥離力で粘着層４から剥離することができ、接着層４をともに捲り上げられることがなく、泣き別れが生じにくいものである。
【００４５】
上記粘着シート１は、そのままの形態で粘着シートとしても提供することもできるが、実用的に粘着層４の他面側に、離型フィルムを貼付して積層した粘着シート５としてもよい。この場合、図６に示すように、粘着層４よりも大きいサイズの離型フィルム６を積層するのが好ましい。このようにすることにより、粘着層４の端面が離型フィルム６の周縁部よりも内側に位置するため、たとえ粘着剤がはみ出したとしても粘着剤等に触れずに作業することができる。
このように粘着層４の両面側に離型フィルム３、６を積層する場合は、両面側の離型フィルム３、６のそれぞれに切れ込み線２を形成してもよく、切れ込み線２の形成方法は、上記粘着シート１で説明したものと同様である。
【００４６】
また、上記粘着シート１の粘着層４の他面側に、光学フィルム７を貼付して積層し、図７Ａに示すような光学部材８とすることもできる。光学フィルム７としては、例えば、偏光フィルム、偏光変換素子、反射板、半透過板、位相差フィルム、輝度向上フィルム、保護フィルム、反射防止フィルム、電磁波シールドフィルム、光学補償フィルム、近赤外線カットフィルム、調色フィルムなどを挙げることができる。
光学部材８とする場合、図７Ｂに示すような粘着層４よりも大きいサイズの光学フィルム７ａを積層するのがより好ましい。このようにすることにより、粘着層４の端面が離型フィルム７ａの周縁部よりも内側に位置するため、たとえ粘着剤がはみ出したとしても粘着剤等に触れずに作業することができる。
【００４７】
上記粘着シート５或いは光学部材８の離型フィルムを剥離する際、切れ込み線上から剥離することにより、内側部３ｂは、離型フィルム３を内方から剥離するので粘着層４をともに引き上げることなく剥離でき、泣き別れが生じることがない。また、外側部３ａは、周縁部に沿い幅狭に形成してあるので接着層との接着力が小さく、小さな剥離力で剥離することができ、泣き別れを生じにくいものである。
【００４８】
上記形態において、離型フィルム３側の剥離力を、離型フィルム６側の剥離力よりも小さくすると、離型フィルム３が剥離しやすくなり、より泣き別れが生じにくくなる。また、光学部材８の場合、光学フィルム７に直接、粘着層を貼付してあるため離型フィルム３は、より確実に剥離しやすくなる。
【００４９】
剥離力を相違させるには、離型フィルム３と離型フィルム６との厚さや材質を相違させたり、粘着層自体の両面の剥離力を相違させたりするのがよい。
例えば、（メタ）アクリル酸エステル共重合体ポリマーと水素引き抜き型光開始剤を配合して粘着剤組成物を作成し、２０μｍ〜２０００μｍ、好ましくは５０μｍ〜１０００μｍの厚さに塗布して粘着層を形成し、粘着力をより低くしたい面には、他方の面よりも、２００ｎｍ〜２８０ｎｍ域（特に２５４ｎｍ）の紫外線の照射量を多くすることにより、他方の面に比べて架橋を促進させて固くして粘着力をより低下させて両面側の剥離力を相違させることができる。
【００５０】
この際、離型フィルム３側の剥離力と離型フィルム６側或いは光学フィルム７側の剥離力との剥離力の差は、好ましくは５ｍＮ以上、より好ましくは１５ｍＮ以上、さらに好ましくは１５０ｍＮ以上とする。
【００５１】
なお、この場合の剥離力は以下のように測定することができる。
５０ｍｍ幅にカットした両面テープ（日東電工（株）製Ｎｏ．５０２）の一面側の剥離紙を剥がし、ゴムローラで２ｋｇの荷重をかけて両面テープを離型フィルムの測定面（離型面）に貼り合わせる。離型フィルムを両面テープの幅に合わせてカットし、熱風循環式恒温槽にて１００℃で１時間熱処理を行う。その後、両面テープの他面側の剥離紙を剥がし、５ｃｍ×５ｃｍ×５ｍｍの塩化ビニル製補助板にゴムローラで２ｋｇの荷重をかけて貼り合わせ、引張試験機の上部チャックに離型フィルム、下部チャックに補助板を固定し、両チャックを相対する方向に３００ｍｍ／分の速度で引いて剥離する荷重を測定する。
【００５２】
なお、粘着シート１は、略矩形状に形成してあるが、これに限定するものではなく、長円状などにも形成することができる。
【００５３】
次に、第二実施形態の粘着シートを説明する。
【００５４】
本発明の第二実施形態の粘着シート３１は、略矩形状に形成された粘着層３４の両面側に略矩形状の離型フィルム３３、３６を積層して形成したものであり、両離型フィルム３３、３６の端縁部を粘着層３４の端縁部３４ａよりも外方に張り出すように形成した張出部３３ａ、３６ａを有し、一面側の離型フィルムの張出部と他面側の離型フィルムの張出部とが、異なる方向に張り出すように形成してある。
【００５５】
例えば、図８に示すように、略直方形状の粘着シート３１の離型フィルム３６の両短辺をそれぞれ粘着層３４の端縁部３４ａよりも外方に張り出させて張出部３６ａとし、略直方形状の離型フィルム３３の両長辺を粘着層３４の端縁部３４ａよりも外方に張り出させて張出部３３ａとし、離型フィルム３３、３６の張出部３３ａ、３６ａが互いに交差する向きに張り出すように形成するのがよい。
【００５６】
張出部３３ａ（３６ａ）は、粘着層３４の端縁部３４ａから１．０ｍｍ以上、好ましくは３．０ｍｍ以上張り出しているのがよい。また、両離型フィルム３３、３６の張り出しの長さは相違していてもよい。
【００５７】
離型フィルム３３（３６）の材質としては、上記第一実施形態の粘着シート１の離型フィルム３で用いたものと同様のものを用いることができる。
【００５８】
離型フィルム３３（３６）の厚さは、特に限定するものではないが、１２μｍ以上、好ましくは２５μｍ以上、かつ、２５０μｍ以下、好ましくは１００μｍ以下とする。
【００５９】
両面側の離型フィルムの厚さは互いに相違させるのが好ましい。
このようにすると、厚い離型フィルムの方が剥がれやすくなり、泣き別れをより一層防止することができる。
例えば、最初に剥がす側を離型フィルム３３とした場合、離型フィルム３３の厚さを１００μｍ、離型フィルム３６の厚さを３８μｍの厚さとするのがよい。
【００６０】
粘着層３４は、接着剤乃至粘着剤で形成した層であり、透明乃至半透明なものが好ましい。
接着剤乃至粘着剤としては、上記第一実施形態の粘着シート１の粘着層４で用いたものと同様のものを用いることができる。
【００６１】
粘着層３４の厚さは、特に限定するものではないが、５μｍ以上、好ましくは１５μｍ以上、かつ、５ｍｍ以下、好ましくは２ｍｍ以下とする。特に、０．５ｍｍとするのが好ましい。
【００６２】
以下、粘着シート３１の製造方法を示す。
粘着シート３１の製造方法としては、例えば、離型フィルム３３の一面に張出部３３ａを除いて粘着剤を塗布し、その上に張出部３６ａを除いて離型フィルム３６を重ねて貼付し、粘着シート３１を形成できる。
【００６３】
また、離型フィルムの一面の全面に粘着剤を塗布し、前記離型フィルムと同じ大きさの離型フィルムを前記粘着剤に重ねて貼り合わせた後、一方の離型フィルム側から該離型フィルムと粘着層に切れ込みを入れ、次に、他方の離型フィルム側から該離型フィルムと粘着層に切れ込みを入れ、その外側部分を剥がして張出部を形成することもできる。
【００６４】
例えば、図９（Ａ）に示すように、離型フィルム３６側から離型フィルム３３を切断しないように両長辺沿いに離型フィルム３６及び粘着層３４の深さまで切れ込み９を入れ、次に、離型フィルム３３側から離型フィルム３６を切断しないように両短辺沿いに離型フィルム３３及び粘着層３４に切れ込みを入れる。そして、図９（Ｂ）に示すように、切れ込みを入れた外縁部側１０を剥離すれば張出部３３ａ、３６ａを有する粘着シート３１とすることができる。
【００６５】
切れ込みを入れるためには、例えば、トムソンプレス刃型などを用いることもできるが、端面の仕上がりの良好さ、並びに切れ込み深さを自在かつ正確に調整できることからレーザーカッターを用いるのがよい。レーザーとしては、固体レーザー、半導体レーザー、液体レーザー、気体レーザーなどを用いるのがよく、なかでもＣＯ２レーザー、Ｎｄ：ＹＡＧレーザーを用いるのがよい。
レーザーカッターを用いた場合は、その熱などの作用で一時的（例えば、１日程度）に粘着層３４の端縁部表面のべたつきが抑えられ、粘着シート３１の取り扱いが容易になる。
【００６６】
レーザーで切れ込みを形成する場合は、特に紫外線架橋剤を添加した粘着剤で粘着層３４を形成した上で、紫外線レーザー（例えば、エキシマレーザー）を用いて切れ込みを形成するのがよい。
これにより、切れ込みを入れると同時に、粘着層３４の切れ込み端面が紫外線により架橋して固化するため、より一層離型フィルム３３（３６）が捲り上げやすくなる。
【００６７】
また、上記実施形態において、一面側の離型フィルム、接着層間の剥離力と他面側の離型フィルム、接着層間の剥離力とが相違するように形成するのがよい。
【００６８】
剥離力を相違させるためには、第一実施形態の粘着シートで示したように両面側の離型フィルムの厚さや材質を相違させたり、接着層自体の表裏両面の剥離力を相違させたりすればよい。ただし、これらに限定するものではない。
【００６９】
粘着層３４の端縁部３４ａには、２００〜２８０ｎｍを含む紫外線を照射させるのが好ましい。これにより、粘着層４の端縁部表面の架橋が進み、端縁部表面のべたつきが抑えられ、緩衝性や粘着力は保持したままで粘着シート３１の取り扱いを容易にすることができる。このような効果は、粘着層３４として水素引き抜き型光開始剤を含有させたアクリル系粘着剤を使用した場合に特に顕著である。
【００７０】
上記接着シート３１は、略矩形状を呈しているが、これに限定するものではなく、長円状などにも形成することができる。
【００７１】
また、粘着層３４の一面側に離型フィルム、他面側に光学フィルムを積層して光学部材とすることもできる。光学フィルムとしては、例えば、偏光フィルム、偏光変換素子、反射板、半透過板、位相差フィルム、輝度向上フィルム、保護フィルム、反射防止フィルム、電磁波シールドフィルム、光学補償フィルム、近赤外線カットフィルム、調色フィルムやこれらを組み合わせた積層体など平面型画像装置の表示パネル等に用いる種々のものが挙げることができる。
【実施例】
【００７２】
以下、実施例について説明するが、本発明はこれらに限定されるものではない。
【００７３】
（実施例１）
一面側の離型フィルムとして、厚さ３８μｍの離型ＰＥＴフィルム（三菱化学ポリエステルフィルム（株）製；商品名ＭＲＦ３８）を用い、この離型フィルム上に粘着剤を塗布して、厚さ０．５ｍｍの粘着層を形成した。粘着剤としては、アクリル酸エステル共重合体１００重量部に、水素引き抜きタイプ光開始剤としてベンゾフェノン１．０重量部、架橋モノマーとして１，４−ブタンジオールジアクリレート０．８重量部を添加し、１３０℃で溶融攪拌したものを用いた。さらに、この粘着層上に他面側の離型フィルムとして、厚さ１００μｍの離型ＰＥＴフィルム（三菱化学ポリエステルフィルム（株）製；商品名ＭＲＦ１００）を貼付してシート状に積層し、ホットメルト成形した。次に、高圧水銀ランプを用いて片面積算光量２０００ｍＪ／ｃｍ２を離型フィルム越しに両面側から照射して積層シートＡを得た。
なお、アクリル酸エステル共重合体の組成は、ｎ−ブチルアクリレート７８．４重量部、２−エチルへキシルアクリレート１９．６重量部、アクリル酸２．０重量部を共重合させたもので、Ｔｇは−３５℃、１３０℃溶融粘度は２５万（ｍＰａ・ｓｅｃ）であった。また、積算光量は、ウシオ電機製ＵＩＴ−１５０に３６５ｎｍ用センサーを装着して測定した。
【００７４】
上記積層シートＡを、外形寸法５９０×１０００ｍｍとなるように上記一面側からレーザーカッターで切断した。
次に、上記一面側の離型フィルムの外縁部から５ｍｍ内側の位置に、フィルムの全周縁部に沿ってレーザーカッターで粘着層の深さまで切れ込みを入れた。このハーフカットは、粘着層と離型フィルムの厚みや材質に応じてレーザー出力とカット速度を調整することにより切れ込み深さを変えることが出来、ハーフカットが可能である。
【００７５】
上記一面側の離型フィルム及び粘着層の切れ込みの外縁部側を剥離して、図１０に示すように、上記他面側の離型フィルムの外縁部の全周が粘着層の端面よりも外方に張り出してなる形状とした。その後、上記一面側の離型フィルムの外縁部から３ｍｍ内側の位置に、２辺の周縁部に沿ってＬ字状にレーザーカッターで離型フィルムの深さまで切れ込みを入れて切れ込み線を形成し、図１０に示すような略Ｌ字状の切れ込み線を有する粘着シートとした。
【００７６】
（実施例２）
一面側の離型フィルムとして、厚さ３８μｍの離型ＰＥＴフィルム（三菱化学ポリエステルフィルム（株）製；商品名ＭＲＦ３８）を用い、この離型フィルム上に粘着剤を塗布して、厚さ０．８ｍｍの粘着層を形成した。粘着剤としては、アクリル系ポリマー１００重量部に対し、可塑剤としてＤＩＤＰを２５重量部、水素引き抜きタイプ光開始剤（Ｌａｍ−ｂｅｒｔｉ社製；商品名ＥｓａｃｕｒｅＴＺＴ）を１．０重量部、架橋剤として１，９−ノナンジオールジアクリレート１．０重量部を添加し、１３０℃で溶融攪拌したものを用いた。さらに、この粘着層上に他面側の離型フィルムとして、厚さ７５μｍの離型ＰＥＴフィルム（三菱化学ポリエステルフィルム（株）製；商品名ＭＲＦ７５）を貼付してシート状に積層しホットメルト成形した。次に、高圧水銀ランプを用いて片面積算光量３６００ｍＪ／ｃｍ２を離型フィルム越しに両面側から照射して積層シートＢを得た。
なお、アクリル系ポリマーの組成は、２−エチルへキシルアクリレート１００重量部を重合させたもので、Ｔｇは−４５℃、１３０℃溶融粘度は２６万（ｍＰａ・ｓｅｃ）であった。また、積算光量は、ウシオ電機製ＵＩＴ−１５０に３６５ｎｍ用センサーを装着して測定した。
【００７７】
上記積層シートＢを、外形寸法５９０×１０００ｍｍとなるように上記一面側からレーザーカッターで切断した。
次に、上記一面側の離型フィルムの外縁部から５ｍｍ内側の位置に、フィルムの全周部に沿ってレーザーカッターで粘着層の深さまで切れ込みを入れた。
【００７８】
上記一面側の離型フィルム及び粘着層の切れ込みの外縁部側を剥離して、図１１に示すように、上記他面側の離型フィルムの外縁部を全周に渡り粘着層の端面よりも外方に張り出してなる形状とした。その後、上記一面側の離型フィルムに外縁部から３ｍｍ内側の位置に、３辺の周縁部に沿ってコの字状にレーザーカッターで離型フィルムの深さまで切れ込みを入れ切れ込み線を形成し、図１１に示すような切れ込み線を有する粘着シートとした。
【００７９】
（比較例１）
実施例１で作製した積層シートＡを、外形寸法５８０×９９０ｍｍとなるように、トムソンプレス刃型で離型フィルム及び粘着層の全てを同一寸法で打ち抜き、図１２に示すような粘着シートとした。
【００８０】
（比較例２）
実施例２で作製した積層シートＢを、外形寸法５８０×９９０ｍｍとなるように、トムソンプレス刃型で離型フィルム及び粘着層の全てを同一寸法で打ち抜き、図１３に示すような粘着シートとした。
【００８１】
（評価）
上記実施例１、２及び比較例１、２の粘着シートを各１０枚用い、３８μｍの厚さの離型フィルムを剥がした。
なお、実施例１、２では、切れ込み線の角部からめくり上げて内側部を剥がし、その後、外側部を剥がすようにし、比較例１、２では、離型フィルムの周縁部の一隅部から剥がすようにした。
以下の表１に結果を示す。
【００８２】
【表１】
2008050471.tif 000003
【００８３】
（結果）
実施例１、２の粘着シートはすべて泣き別れが生ぜずに離型フィルムを引き剥がすことができた。
比較例１では４枚で泣き別れが生じ、比較例２では７枚で泣き別れが生じた。
【００８４】
（実施例３）
一面側の離型フィルムとして、厚さ３８μｍの離型ＰＥＴフィルム（三菱化学ポリエステルフィルム（株）製；商品名ＭＲＦ３８）を用い、この離型フィルム上に粘着剤を塗布して、厚さ０．２５ｍｍの粘着層を形成した。粘着剤としては、アクリル酸エステル共重合体１００重量部に、水素引き抜きタイプ光開始剤としてベンゾフェノン１．０重量部、架橋モノマーとして１，４−ブタンジオールジアクリレート０．８重量部を添加し、１３０℃で溶融攪拌して接着剤とした。この上に他面側の離型フィルムとして、厚さ１００μｍの離型ＰＥＴフィルム（藤森工業（株）製；商品名フィルムバイナ１００Ｅ_００１０ＢＤ）を貼付してシート状に積層し、ホットメルト成形した。次に、高圧水銀ランプを用いて片面積算光量２０００ｍＪ／ｃｍ２を離型フィルム越しに両面側を照射して積層シートＣとした。
なお、アクリル酸エステル共重合体の組成は、ｎ−ブチルアクリレート７８．４重量部、２−エチルへキシルアクリレート１９．６重量部、アクリル酸２．０重量部を共重合させたもので、Ｔｇは−３５℃、１３０℃溶融粘度は２５万（ｍＰａ・ｓｅｃ）であった。また、積算光量は、ウシオ電機製ＵＩＴ−１５０に３６５ｎｍ用センサーを装着して測定した。
【００８５】
上記積層シートＣを、外形寸法５９０×１０００ｍｍとなるようにレーザーカッターで切断した。
次に、上記一面側の離型フィルムの対向する両長辺沿いに外縁部から５ｍｍ内側の位置に離型フィルム及び粘着層の深さまで上記レーザーカッターで切れ込みを入れた後、上記他面側の離型フィルムの対抗する両短辺沿いに外縁部から５ｍｍ内側の位置に離型フィルム及び粘着層の深さまで切れ込みを入れた。
切れ込みを入れた離型フィルム及び粘着層の外縁部側を剥離し、図１４に示すような厚さ３８μｍの離型フィルムの両短辺に幅５ｍｍの張出部を有し、厚さ１００μｍの離型フィルムの両長辺に幅５ｍｍの張出部を有する粘着シートを形成した。
【００８６】
（比較例３）
上記実施例３で作成した積層シートＣを、トムソンプレス刃型で外形寸法５９０×１０００ｍｍとなるように、離型フィルム及び粘着層の全てを同一寸法で打ち抜き、図１５に示すような粘着シートとした。
【００８７】
（結果）
実施例３、比較例３のシート各１０枚を用いて、１００μｍ側の離型ＰＥＴフィルムを剥離し、泣き別れが生じるかを評価した。
実施例では、泣き別れが生じることなく、すべての１００μｍ側の離型ＰＥＴフィルムを剥離することができた。一方、比較例では、７枚で泣き別れが生じた。
【図面の簡単な説明】
【００８８】
【図１】本発明の粘着シートの第一実施形態を示し、（Ａ）は側面図、（Ｂ）は上面図である。
【図２】図１の粘着シートの他の一実施形態を示し、（Ａ）は側面図、（Ｂ）は上面図である。
【図３】図１の粘着シートの他の一実施形態を示し、（Ａ）は横断面図、（Ｂ）は上面図である。
【図４】図１に示した粘着シートの離型フィルムの内側部を剥離する状態を示した上面図である。
【図５】図１に示した粘着シートの離型フィルムの外側部を剥離する状態を示した上面図である。
【図６】両面側に離型フィルムを積層した粘着シートの一実施形態を示し、（Ａ）は側面図、（Ｂ）は上面図である。
【図７Ａ】一面側に離型フィルム、他面側に光学フィルムを積層した光学部材の一実施形態を示し、（Ａ）は側面図、（Ｂ）は上面図である。
【図７Ｂ】図７Ａに示した光学部材の変形例を示し、（Ａ）は側面図、（Ｂ）は上面図である。
【図８】本発明の粘着シートの第二実施形態を示し、（Ａ）は側面図、（Ｂ）は上面図、（Ｃ）は正面図である。
【図９】図８の粘着シートの製造方法の一例を示したものであり、（Ａ）は切れ込みを入れた状態を示した断面図、（Ｂ）は外縁部側を剥離した状態を示した断面図である。
【図１０】本発明の実施例で用いた実施例１の粘着シートを示し、（Ａ）は側面図、（Ｂ）は上面図である。
【図１１】本発明の実施例で用いた実施例２の粘着シートを示し、（Ａ）は側面図、（Ｂ）は上面図である。
【図１２】本発明の実施例で用いた比較例１の粘着シートを示し、（Ａ）は側面図、（Ｂ）は上面図である。
【図１３】本発明の実施例で用いた比較例２の粘着シートを示し、（Ａ）は側面図、（Ｂ）は上面図である。
【図１４】本発明の実施例で用いた実施例３の接着シートを示し、（Ａ）は側面図、（Ｂ）は上面図、（Ｃ）は正面図である。
【図１５】本発明の実施例で用いた比較例３の接着シートを示し、（Ａ）は側面図、（Ｂ）は上面図である。
【図１６】従来の粘着シートで生じていた粘着剤のはみ出しを示した概略側面図である。
【図１７】従来の粘着シートで生じていた泣き別れを示した概略斜視図である。
【符号の説明】
【００８９】
１、１１、２１、３１  粘着シート
２、１２、２２  切れ込み線
２ａ、１２ａ、２２ａ  角部
３、１３、２３、３３  離型フィルム
３ａ、１３ａ、２３ａ  外側部
３ｂ、１３ｂ、２３ｂ  内側部
３３ａ  張出部
４、３４  粘着層
５  粘着シート
６、３６  離型フィルム
３６ａ  張出部
７  光学フィルム
８  光学部材
９  切れ込み
１０  外縁部側
【図１】
2008050471.tif 000004
【図２】
2008050471.tif 000005
【図３】
2008050471.tif 000006
【図４】
2008050471.tif 000007
【図５】
2008050471.tif 000008
【図６】
2008050471.tif 000009
【図７Ａ】
2008050471.tif 000010
【図７Ｂ】
2008050471.tif 000011
【図８】
2008050471.tif 000012
【図９】
2008050471.tif 000013
【図１０】
2008050471.tif 000014
【図１１】
2008050471.tif 000015
【図１２】
2008050471.tif 000016
【図１３】
2008050471.tif 000017
【図１４】
2008050471.tif 000018
【図１５】
2008050471.tif 000019
【図１６】
2008050471.tif 000020
【図１７】
2008050471.tif 000021